(57)【特許請求の範囲】
【請求項１】
高炉を吹き止めて改修する際に、装入物の減尺を行い、羽口上部までストックレベルが低下した時点で追加用コークスを装入し、続けて珪石、鉄鉱石等比重の高い荷重用充填物を装入することにより、珪石、鉄鉱石の溶融を防止しつつ、炉芯コークスを溶銑中に沈降させて溶銑を排出し、残銑塊量を低減させることを特徴とする高炉改修時の残銑減少方法。
【請求項２】
前記追加コークスは、炉壁側に装入することを特徴とする請求項１記載の高炉改修時の残銑減少方法。
【発明の詳細な説明】
【０００１】
【発明の属する技術分野】
本発明は、高炉を吹き止めて改修する際に、炉底部に残存する溶銑量を減少するための残銑減少方法に関する。
【０００２】
【従来の技術】
高炉内に施工した耐火物や冷却設備等は、操業に伴って劣化・破損するため、定期的にこれらを補修・交換する必要がある。このような改修作業は、高炉を吹き止めて行う大がかりなものとなっている。また、改修作業に先立って、残銑を炉外に排出する必要がある。
従来より行われている高炉の改修では、通常使用している出銑口よりも下方に残銑回収用出銑口を設け、この残銑回収用出銑口から溶銑を炉外に排出する方法が採られていた。
【０００３】
このような溶銑の回収方法では、炉底出銑用の樋を設けて、排出した溶銑をトーピードカーで受け止めていた。
また、炉底とトーピードカーの軌道との間における高さが不足している場合には、トーピードカーを使用することができないため、溶銑をスラグピット等に放流する方法が採られていた。
【０００４】
【発明が解決しようとする課題】
しかしながら、上述した従来の残銑回収方法では、炉底出銑用の樋を設けるにあたり、樋を設置すべき場所の直上に撤去不可能な設備があることが多く、これらの撤去不可能な設備が邪魔となって樋の設置が困難である等、残銑の回収作業が面倒であった。
また、スラグピット等を使用して溶銑を放流する方法では、溶銑放流後にスラグピットを片付けなくてはならないが、このスラグピットの片付け作業が揚重機設置作業や鉄皮解体工事と干渉してしまい、工期が長期化するという問題があった。
【０００５】
さらに、残銑回収用出銑口や炉底出銑用の樋を新たに設置する必要があり、設備費用が嵩むという問題があった。
そこで、先に特願平１１−２１０５９号に提案したように、荷重用充填物を装入し残銑を減少させることを提案している。
しかしながら、この方法によって、残銑は減少させることは出来るが、この改修の際に羽口付近に残っているコークスが燃焼し、高温ガスとなって上昇する際に、充填物の珪石や鉄鉱石を溶融させてしまう場合があった。
本発明は、上述した事情に鑑み提案されたもので、高炉を吹き止めて改修する際に、炉内の残銑量を減少させて、改修工期を短縮するとともに、改修費用を減少することが可能な残銑減少方法を提供することを目的とする。
【０００６】
【課題を解決するための手段】
本発明に係る高炉改修時の残銑減少方法は、高炉を吹き止めて改修する際に、装入物の減尺を行い、羽口上部までストックレベルが低下した時点で追加用コークスを装入し、続けて珪石、鉄鉱石等比重の高い荷重用充填物を装入することにより、珪石、鉄鉱石の溶融を防止しつつ、炉芯コークスを溶銑中に沈降させて溶銑を排出し、残銑塊量を低減させることを特徴とする。
【０００７】
このような方法を用いると、炉上部から追加装入されたコークス及び荷重用充填物の荷重により、炉芯コークスが溶銑中に沈降して溶銑と混合する。そして、この混合物の層を炉底部付近にまで増加させることにより、炉内に残存する溶銑が減少し、破壊し難い残銑塊の層が少なくなるので、高炉の改修工期を短縮することができる。
そして、羽口上部までストックレベルが低下した時点で追加用コークスを装入すると、追加用コークスは羽口周辺や炉周囲に装入される。この状態で珪石、鉄鉱石等比重の高い荷重用充填物を装入すると、珪石や鉄鉱石は、前記追加用コークスが羽口周辺や炉周囲に装入されているため、高温のガスは、コークスとの吸熱反応等で冷却され、また珪石等が直接残銑に到達することが無く、これらが溶融するすることを防止することが出来、確実に荷重用の充填物として使用することが出来る。
従って、前記追加コークスは、炉壁側に装入することが好ましい。
【０００８】
【発明の実施の形態】
以下、図面に基づいて、本発明に係る高炉改修時の残銑減少方法を説明する。図１，２，３は、本発明に係る高炉改修時の残銑減少方法を説明するための説明図である。
高炉操業時においては、図３に示すように、高炉１内の底部から上部に向かって、溶銑２、炉芯コークスと溶銑またはスラグの混合物３、炉芯コークス４が、層となって存在している。その上は、最上部の固体の鉱石とコークスの領域となる塊状帯１０と、半溶融状態の鉱石とコークスが存在している領域の融着帯１１と、コークスはレースウエイ１２に向かって移動し、鉱石は溶銑・スラグとなって下方に滴下する領域の滴下帯１３となっている。また、高炉１の側面には、羽口５と出銑口６が設けられている。
高炉操業時においては、炉芯コークス４は溶銑、スラグに比べて軽いため浮力を受けるが装入物の荷重によって液面よりかなり下方まで沈んでいる。ところが、高炉１を吹き止めて改修する際に、羽口レベル付近まで装入物の減尺操業を行うと、装入物の荷重がなくなるため、図２に示すように炉芯コークス下端が液面レベル直下まで浮上してしまい、炉底部に存在する溶鉄２が大幅に増え、吹き止め後これが冷えて固まり大量の残鉄塊となってしまう。高炉１の炉径を約１４ｍと想定した場合には、約１０００ｔもの炉内残銑塊が残存することとなり、この炉内残銑塊の破壊作業は非常に困難であるため、工期が長期化してしまう。
【０００９】
そこで、本発明に係る高炉改修時の残銑減少方法では、図１に示すように、高炉を吹き止めて改修する際に、装入物の減尺を行い、羽口上部までストックレベルが低下した時点で高炉１の上部から追加用コークス７を、高炉１の炉周部を中心に装入を行う。この追加用コークス７の装入量は、羽口先でコークスが燃焼して発生した高温ガスを冷却するのに十分な量を装入する。
【００１０】
ここで、追加装入する追加用コークス７及び荷重用充填物８として、珪石、鉄鉱石を使用した場合の比較をすると、
コークスは、嵩密度は、０．５ｔ／ｍ３、であるのに対し、珪石は、１．６ｔ／ｍ３、塊鉱石は、２．５ｔ／ｍ３である。ただし、珪石或いは塊鉱石は溶解するとそれぞれ、スラグ或いはスラグと銑鉄となる。
従って、コークスは嵩密度が高くないため、炉芯コークス４を沈降させる効果は珪石や鉄鉱石に比べて小さいが、しかしながら、追加用コークス７で、炉芯コークス４の上部を覆うと、羽口先から発生する高温ガスに対し溶融せずに吸熱反応等して冷却剤として働くことにより、通過するガス及びコークス上部の温度低下を図ることが出来る。
【００１１】
そこで、追加用コークス７の装入に次いで、追加用コークス７の上に、高炉１の上部から続けて珪石、鉄鉱石等荷重用充填物８を装入する。
この荷重用充填物８として、珪石、塊鉱石は、前述のように嵩密度が大きく、また、コークスの上に装入することにより、これらが溶解することが無く大幅な荷重増加が見込める。上述したように約１０００ｔの炉内残銑塊が残存すると仮定した場合には、炉底にまで混合物３の層を形成させるために、約５００ｔの垂直荷重が必要となるが、珪石、塊鉱石をより多く使用できる荷重用充填物８とすることが出来、確実に炉芯コークスを沈降させ、炉内に残存する炉内残銑塊を更に減少させることができる。
【００１２】
なお、出銑口６よりも下方にある、炉芯コークス４と溶銑２の混合物３を排出することはできないが、この混合物３は、炉内残銑塊と比較して容易に破壊することができるため、改修作業においての負担は残銑塊が残った場合に比べてはるかに小さい。
【００１３】
［実施例］
炉床径が１０．７ｍの高炉で減尺吹き止め操業を行い、羽口上部までストックレベルが低下した時点で、高炉内周辺部に、１６０ｔの追加用コークス７を装入し、次いで珪石４００ｔを装入した。この追加荷重によって溶鉄２００ｔが炉外に排出された。混合層のコークス空隙率を０．４とすれば、沈下したコークスが押しのけた残鉄が２００ｔであるから残鉄層３３０ｔ（＝２００／（１−０．４））がコークスと残鉄１３０ｔとの混合層に置き換わったことになり、すなわち３３０ｔの残鉄塊が低減できた。
また、比較例として、炉床径が１２．５ｍの高炉で減尺吹き止め操業を行い、羽口上部までストックレベルが低下した時点で、高炉内に９５０ｔの珪石を装入したとき、珪石はおよそ２００ｔが溶融して、残鉄は２６０ｔが排出されて残鉄塊は約４３０ｔが低減できたものの、装入した追加荷重に対する有効荷重すなわち溶鉄の排出に効果があった割合は小さかった。これは、追加荷重として装入した珪石のうちおよそ２００ｔが溶融して、荷重として効かなかったためであった。
【００１４】
【発明の効果】
本発明に係る高炉改修時の残銑減少方法によれば、追加装入した充填物の荷重により、炉芯コークスを溶銑中に沈降させて混合物とし、混合物の層を増加させている。
このため、炉内に残存する溶銑量が減少し、破壊し難い残銑塊の層が少なくなる。また、炉芯コークスと溶銑との混合物は、残銑塊と比較して破壊しやすいため、多少の混合物が炉内に残存しても差し支えない。
したがって、残銑塊の破壊作業等が必要でなくなり、高炉の改修工期を短縮することができる。また、残銑回収出銑口や炉底出銑用の樋を新たに設置する必要がないので、設備費用を減少することができる。
【００１５】
そして、荷重用充填物を装入するに先立ちコークスを装入することにより、荷重用充填物の珪石または鉄鉱石の溶融を防止することが出来、確実に炉芯コークスを溶銑中に沈降させることができるとともに、改修作業を減少させることができる。
【図面の簡単な説明】
【図１】本発明に係る高炉改修時の残銑減少方法を説明するための説明図
【図２】本発明に係る高炉改修時の残銑減少方法を説明するための説明図
【図３】操業時における高炉内部の概略図
【符号の説明】
１  高炉
２  溶銑
３  混合物
４  炉芯コークス
５  羽口
６  出銑口
７  追加用コークス
８  荷重用充填物
１０  塊状帯
１１  融着帯
１２  レースウエイ
１３  液下帯
【図１】
0003682267.tif 000002
【図２】
0003682267.tif 000003
【図３】
0003682267.tif 000004